(57)【要約】【課題】  従来のものと同等の特性を有しながら、製造コストを低廉化することができる小型巻線機器および小型巻線機器用の磁気コア並びに小型巻線機器の製造方法を提供すること。【解決手段】  磁気コア１は、アモルファス合金からなる磁性薄板１０を巻心材３の上に多層に巻き付けたものであり、熱処理（磁気焼鈍）前に、巻き付け方向に直交する方向にスリットあるいは溝等の折曲部を設けられた磁性薄板１０を巻心材３の上に巻き付ける。上記のようにして形成された磁気コア１を熱処理（磁気焼鈍）を施し、絶縁材等を巻き付け、その上に巻線２を巻く。熱処理前に磁性薄板を巻心材の上に巻き付け、その後、熱処理をしているので、ハンドリングストレスの影響が少なく、磁気特性の優れた小型巻線機器を得ることができる。また、磁性薄板に折曲部を設けているので、巻き付け作業は比較的容易であり、熱処理までの一連の作業を自動化することができる。【選択図】          図１
2005039143.tif 000002
【特許請求の範囲】
【請求項１】
磁気コアに巻線を巻回した小型巻線機器であって、
上記巻線機器は、アモルファス合金薄板を円筒状の心材に巻き付けた後、熱処理を施した円筒形状の磁気コアと、該円筒形状の磁気コア上に巻回された巻線を有する
ことを特徴とする小型巻線機器。
【請求項２】
上記アモルファス合金薄板には、上記円筒状の心材の軸方向に平行に、所定の間隔で、折曲部が設けられている
ことを特徴とする請求項１記載の小型機器用巻線機器。
【請求項３】
磁気コアに巻線を巻回した小型巻線機器用の磁気コアであって、
上記磁気コアは、アモルファス合金薄板を円筒状の心材に巻き付けた後、熱処理を施した円筒形であり、上記アモルファス合金薄板には、所定の間隔で、上記心材の軸方向に平行に折曲部が設けられている
ことを特徴とする小型巻線機器用磁気コア。
【請求項４】
磁気コアに巻線を巻回した小型巻線機器の製造方法であって、
アモルファス合金薄板に折曲部を設ける工程と、
折曲部が設けられたアモルファス合金薄板を円筒状の心材に巻き付けて円筒形状とする工程と、
上記円筒形状のアモルファス合金薄板に熱処理を施す工程と、
該円筒形状の磁気コアに巻線を巻回する工程を有する
ことを特徴とする小型巻線機器の製造方法。
【発明の詳細な説明】
【技術分野】
【０００１】
本発明は、受信機能を備えた腕時計の受信用アンテナや磁気センサ等として使用され、アモルファス合金等の磁性薄板を積層し、巻線を巻回した小型巻線機器および小型巻線機器に使用される磁気コア並びに小型巻線機器の製造方法に関する。
【背景技術】
【０００２】
近年、受信機能を備え、時刻情報を受信して自動的に時刻修正を行う機能を備えた腕時計が一般に使用されるようになってきた。また、電界、磁界を検出するための高性能な小型の磁気センサに対する需要が増加している。
上記受信機能を備えた腕時計等の小型機器に使用される受信用アンテナや上記磁気センサは、小型で高感度であることが必要であるが、これに加え、製造コストを抑えて、安価に提供することが要求されている。
上記腕時計等に使用される受信用アンテナは、例えば特許文献１に開示されている。
特許文献１に開示される受信用アンテナは、図７に示すように、アモルファス合金等の磁性薄板を積層した磁気コア１に巻線２を巻回したものである。
上記アモルファス合金は比較的硬度が大きく、特に熱処理後は脆くなるので、上記のように接着剤により積層硬化された状態のコア材を通常のプレス機械等で切断して、所望の磁気コアの形状に加工することは極めて難しい。このため、積層する前に、各コア材を予め所望の磁気コアの形状に成形しておく必要がある。
【０００３】
従来においては、上記小型アンテナ等の巻線機器は次のように製造されていた。
（１）熱処理後のアモルファス合金等の磁性薄板を切断加工し、図８（ａ）に示すように所望の形状のコア材１０１を得る。ついで、図８（ｂ）に示すようにコア材１０１に接着剤を塗布して、図８（ｃ）に示すように積層し、加熱硬化処理を行う。
上記のように形成された磁気コアに図７に示すように巻線２を巻回する。
この製造方法は、コア材１０１をハンドリングして、接着剤を塗布し、それを積層し加熱硬化を行なうため、ハンドリングストレス、接着ストレス等により、磁気特性の劣化を招くことがある。
特に、腕時計等の小型機器に使用される受信用アンテナの磁気コアは、長さ２０ｍｍ、幅０．５ｍｍ、厚さ０．０２ｍｍ程度の微小なコア材を積層したものであり、このようなコア材をハンドリングして、積層することは極めて難しく、ハンドリングストレスなく製造することは困難である。
【０００４】
（２）上記（１）の方法は、上記のように微小なコア材を積層する必要があるため、作業効率が極めて悪い。また、上記のようにハンドリングストレスによる磁気特性の劣化を招くことが多い。
上記問題を解決するため、以下のようにエッチング処理により、製造することも行われている。
すなわち、熱処理したアモルファス合金等の磁性薄板１０を、エッチング処理し、図９（ａ）に示すように、所望の形状の複数のコア材１０１がつながった連続パターンを形成する。各コア材１０１は、同図に示すように容易に切断可能な接続部１０２（以下コネクタという）で磁性薄板に連結されている。
【０００５】
このようなコア材１０１が複数形成された磁性薄板を接着剤を塗布して、図９（ｂ）に示すように積層し、加熱硬化処理を行う。
ついで、上記コネクタ１０２の部分で切断し、積層された磁気コアを得る。上記コネクタ１０２は容易に切断可能な形状であるので、積層した状態であっても、磁気コアを磁性薄板から容易に切り離すことができる。
上記のように形成された磁気コアに図７に示すように巻線２を巻回する。
この製造方法は、上記（１）の製造方法に比べて、作業効率がよく、ハンドリングストレス等の影響も少ないが、磁性薄板１０にエッチング処理を施す必要があり、製造するための工数が多くコストも高くなる。
【特許文献１】特開昭５７−１３２０８３号公報
【発明の開示】
【発明が解決しようとする課題】
【０００６】
以上のように、上記（１）の製造方法は、熱処理後のアモルファス合金等の磁性薄板を積層して、加熱硬化処理を行っているので、上記積層のためのハンドリングストレス、接着材の加熱硬化処理によるストレス等により、磁気特性が劣化するといった問題があった。また、微小なコア材を積層する必要があり、作業が極めて困難で量産することが難しく、コストが高くなるといった問題があった。
高感度磁性材料であるアモルファス材は、応力に敏感でハンドリングが非常にむずかしい。しかも、磁気焼鈍後は脆くなり、本来の磁気特性を確保するためには、焼鈍後のハンドリングは好ましいことではない。
一方、上記（２）の製造方法であれば、作業効率がよく、上記（１）に比べハンドリングストレス等の影響も少ないが、機械加工だけでは製造することができず、磁性薄板を熱処理した後、エッチング処理をする必要がある。エッチング処理には、ホトレジストの塗布、露光、現像、エッチング等の工程が必要であり、作業工数が多く製造コストがアップするといった問題があった。
以上のように、従来の小型アンテナは、ハンドリングストレスにより磁気コアの磁気特性が劣化したり、製造コストが高いといった問題があった。
本発明は上記事情に鑑みなされたものであって、従来のものと同等の特性を有しながら、製造コストを低廉化することができる小型巻線機器および小型巻線機器用の磁気コア並びに小型巻線機器の製造方法を提供することである。
【課題を解決するための手段】
【０００７】
上記課題を本発明においては、以下のようにして解決する。
（１）本発明においては、熱処理（磁気焼鈍）前に、アモルファス合金からなる磁性薄板を巻心材の上に多層に巻き付ける。そして、この多層に巻き付けた磁性薄板を巻心材とともに熱処理して円筒形状の磁気コアを得て、この円筒形状の磁気コア上にコイルを巻いて小型巻線機器を得る。
上記のように、本発明においては、前記した接着加熱硬化処理をせずに、磁気焼鈍前の磁性薄板を巻心材の上に多層に巻き付け、その後、巻心材の上に多層に巻き付けられた磁性薄板を熱処理しているので、接着材の加熱硬化処理によるストレスがなく、また、熱処理前に磁性薄板を巻心材の上に巻き付けているので作業も比較的容易であり、さらに、その際のハンドリングストレスは、その後の熱処理により緩和される。このため、磁気特性の優れた小型巻線機器を得ることができる。
上記熱処理前の一連工程は自動化が可能である。このため、手作業の必要がなく比較的安価に小型巻線機器を製造することができる。
（２）上記磁性薄板を巻心材に巻き付ける際の、作業をより容易にするため、磁性薄板に、スリットあるいは溝等の折曲部を設ける。このスリットあるいは溝等の折曲部は、巻き付け方向に直交する方向に設けられ、例えば巻心材の周囲長の１／１０以下程度の間隔で設けられる。
上記折曲部を設けることにより、磁性薄板を巻心材に巻き付ける際、磁性薄板は折曲部で折れ曲がり、比較的スムースに巻心材に巻き付けることができる。また、折曲部で折り曲がることにより磁性薄板に加わる応力も小さくなり、磁性薄板に大きなストレスが掛からないものと考えられる。
上記折曲部をスリットすれば、機械加工で磁性薄板にスリットを形成することができるので、前記したエッチング処理等が不要であり、ロール状に巻かれた磁性薄板をロールから引き出し、スリットを形成し、巻心材に巻くまでの一連の工程を自動化することができる。このため、安価に小型巻線機器を製造することができる。
【発明の効果】
【０００８】
以上のように、本発明においては、以下の効果を得ることができる。
（１）熱処理前に、アモルファス合金からなる磁性薄板を巻心材の上に多層に巻き付け、その後熱処理し、その上にコイルを巻いて小型巻線機器を製造しているので、接着材の加熱硬化処理によるストレスやハンドリングストレスの影響を殆ど受けることなく、小型巻線機器を製造することができる。また、エッチング処理も不要であり、磁気特性の優れた小型巻線機器を安価に製造することができる。
（２）スリットあるいは溝等の折曲部を設けた磁性薄板を巻心材に巻き付けることにより、巻き付け作業を容易にすることができ、比較的に容易に、かつ安価に小型巻線機器を製造することが可能となる。
【発明を実施するための最良の形態】
【０００９】
図１は本発明の実施例の巻線機器の構成を示す図である。同図（ａ）は巻線機器の中心軸を通る平面で切った断面図、（ｂ）は同図（ａ）のＡ−Ａ断面図である。
同図において、１はアモルファス合金からなる磁性薄板で構成された磁気コア、２は巻線、３は中実の円筒形状の巻心材であり、巻心材３は、熱処理の温度に耐える例えばテフロン（登録商標）等で形成される。
磁性コア１は、後述するようにスリット加工した磁性薄板を上記巻心材３に巻き付けた後、熱処理したものである。上記磁気コア１の上に絶縁材等が巻き付けられ、その上に巻線２が巻かれている。
図２は上記磁気コア１を構成する磁性薄板１０を示す図であり、同図は巻心材３に巻き付けられる前の磁性薄板を示している。
磁性薄板１０には、巻き付け方向（同図の矢印方向）に直交する方向に複数のスリット１１が設けられ、ポリイミド樹脂等の耐熱性の絶縁貼着テープ１２が貼り付けられている。上記スリット１１は、スリット部分で容易に折れ曲がるように設けたものであり、これにより、巻心材３に磁性薄板１０を巻き付ける際の作業を容易にする。また、これとともに、巻き付けによるストレスを緩和し、磁気特性の劣化を小さくすることができるものと考えられる。
【００１０】
図３は上記磁性薄板１０を巻心材２に巻き付けた磁気コアを示し、磁性薄板１０は上記スリット部分で折り曲げられながら巻心材３に巻き付けられ、最後に上記絶縁貼着テープ１２で固定される。
図４に、磁性薄板と巻心材の寸法例と、この場合の上記スリット部分の拡大図を示す。  同図（ａ）に示すように、この場合の磁性薄板１０の幅Ａは例えば１９．５ｍｍ、磁性薄板１０の巻心材２への巻き付け長さＢは例えば２５ｍｍ、磁性薄板１０の厚さｔは０．０２ｍｍである。また、巻心材３はテフロン（登録商標）等の耐熱性の樹脂で形成され、巻心材３の直径Ｃは例えば２．５ｍｍφ、長さＤは上記磁性薄板１０の幅Ａとほぼ等しく例えば２０ｍｍである。
同図（ｂ）に示すように、磁性薄板１０の巻き付け方向（同図の矢印で示すＹ方向）に直交する方向（同図の矢印で示すＸ方向）にスリット１１が設けられる。このスリット１１は、磁性薄板１０を貫通する穴もしくは磁性薄板を貫通する切り込みである。このスリット間の間隔ｄは例えば０．２ｍｍである。
なお、上記スリット１１間の間隔ｄは、巻心材３の周囲長（π×直径Ｃ）の一割以下程度の間隔であればよく、巻心材３の直径が２．５ｍｍφの場合には、０．７ｍｍ程度以下の間隔でスリット１１を設ければよい。スリット１１の間隔ｄを小さくすれば、磁性薄板１０は容易に折れ曲がるようになり巻き付け作業は容易になるが、磁気コアの磁気特性は劣化するものと考えられ、作業性と要求される磁気特性に応じて、上記間隔ｄを設定すればよい。
【００１１】
また、各スリット１１の同図Ｂ方向の長さＬは１．４ｍｍ、スリット間に設けられた接続部１０ｂのＸ方向の長さＥ（接続長Ｅという）は０．１ｍｍ程度である。この接続部１０ｂは、スリット１１が設けられた部分で磁性薄板１０が分断しないように設けたものであり、上記接続長Ｄは上記各スリット１１のＸ方向の長さＬ、磁性薄板１０の厚さ等に応じて適宜選定すればよく、要するに巻き付け時に磁性薄板１０が分断しない程度の適当な長さであればよい。また、上記長さＬも、磁性薄板１０が分断しない程度の適当な長さであればよい。
さらに、スリットのＹ方向の溝幅δは、０〜０．０５ｍｍ程度である。ここで、Ａ方向の幅δが０とは磁性薄板１０に切り込み入れた状態を示し、厳密な意味では０ではないが、この状態をここでは溝幅δが０という。
【００１２】
上記磁気コアは次のようにして製造することができる。
（ａ）ロール状に巻かれたアモルファスの帯状の磁性薄板に、シャーリング、溝抜き抜き加工等により、スリット１１を形成する。
（ｂ）スリット１１が形成された磁性薄板１０に図２に示したように耐熱絶縁貼着テープを貼り付ける。
（ｃ）上記スリットが形成された磁性薄板１０を所定の巻き長さＢに切断しながら、巻心材３に巻き付け、耐熱絶縁貼着テープ１２により固定する。
（ｄ）巻心材に巻き付けられた磁性薄板を耐熱性絶縁テープが劣化しない程度の温度で熱処理（磁気焼鈍）する。
（ｅ）熱処理が終わった磁気コアにコイルを巻回する。
【００１３】
上記（ａ）〜（ｃ）の作業は、一連の作業として自動化が可能である。すなわち、ロール状に巻かれた磁性薄板のコイル材から磁性薄板を引き出しながら、上記スリット１１を形成して耐熱絶縁貼着テープ１２を貼り付け、さらに、磁性薄板１０を所定の巻き付け長さＢに切断しながら、巻心材に巻き付ける作業を連続的におこない、磁気コアを製造する。そして、上記のようにして作成された磁気コアに最終的に熱処理（磁気焼鈍）を施し磁性薄板のハンドリングによるストレスを緩和する。
さらに、以上のように作成された磁気コアに巻線を巻き、前記図１に示した巻線機器を製造する。
以上のようにして磁気コアを作成することにより、磁性体にかかるストレスを最小限にしながら磁気コアを連続的な工程で作成することができる。また、最終的な段階で熱処理（磁気焼鈍）を行うことで磁性薄板をハンドリングする際のストレスを緩和することができる。このため、低コストで磁気特性の優れた小型巻線機器用の磁気コアを製造することができる。
【００１４】
以上の説明した製造方法では、スリットを形成した磁性薄板１０に耐熱性絶縁貼着テープ１２を貼り付けて巻心材３に巻き付けているが、上記耐熱性絶縁貼着テープ１２を貼り付けずに、直接スリットが形成された磁性薄板１０を巻心材３に巻き付けてもよい。この場合には、前記（ｂ）の工程が省略される。
すなわち、以下のようにして、磁気コアを製造する。
（ａ）ロール状に巻かれたアモルファスの帯状の磁性薄板に、シャーリング、溝抜き抜き加工等により、スリット１１を形成する。
（ｂ）上記スリットが形成された磁性薄板１０を所定の巻き長さＢに切断しながら、巻心材３に巻き付け、仮止め材等により磁性薄板を固定する。
（ｃ）巻心材３に巻き付けられ仮止めされた磁性薄板を熱処理（磁気焼鈍）する。
（ｄ）熱処理が終わった磁気コアの仮止め材を除去して、テープ等で磁性薄板を固定し、コイルを巻回する。
上記（ａ）〜（ｂ）の工程も前記したように一連の作業として自動化が可能である。
【００１５】
図５は、本発明で使用可能なアモルファス合金の組成例を示す図である。同図に示すように、磁気焼鈍温度はアモルファス合金の組成に応じて異なる。
前記した実施例で説明したように、磁性薄板１０に耐熱絶縁貼着テープ１２を貼り付けて、巻心材に巻き付け、その後、熱処理をする場合には、上記耐熱絶縁貼着テープ１２が劣化しないような温度で熱処理をする必要がある。
上記耐熱絶縁貼着テープ１２として、前記ポリイミド樹脂を用いる場合には、ポリイミド樹脂が劣化しない程度の温度で熱処理を行う必要があり、図５の材料の内、コバルトＣｏを含有するアモルファス合金（例えば、Ｃｏ−Ｆｅ−Ｎｉ，Ｂ−Ｓｉ）は、熱処理温度も比較的低く、磁気特性が良好なので、コバルトＣｏを含有するアモルファス合金を用いるのが好ましい。
また、前記したように、耐熱性絶縁貼着テープ１２を貼り付けずに、直接スリットが形成された磁性薄板１０を巻心材３に巻き付けた後、仮止めして熱処理する場合には、上記のような熱処理温度の制限がなく、巻心材の耐熱温度が問題となるだけなので、図５に示したその他のアモルファス合金を使用することもできる。
【００１６】
なお、上記実施例では、磁性薄板に、磁性薄板を貫通するスリットを設けた場合について説明したが、磁性薄板に前記図４（ｂ）に示したスリットと同様な間隔ｄで溝（磁性薄板を貫通しない溝）を設けても、巻心材に巻き付ける際の作業を容易にすることができ、同等の効果を得ることができる。
上記のような溝を設ける場合には、図４（ｂ）に示した接続部１０ｂを設ける必要はなく、磁性薄板の幅Ａと等しい長さの溝を設ければよい。この溝の深さは、要するに磁性薄板がこの部分で分離せず、かつ折り曲げが容易な深さであればよく、磁性薄板の厚さに応じて適宜選定する。
このような溝は、例えば前記したエッチング処理等で形成したり、機械加工等で形成することができ、上記溝を設けた場合の磁気特性は、後述するように前記磁性薄板を貫通するスリットを設ける場合に比べ若干向上する。
なお、上記溝を設ける位置の精度はそれほど要求されず、また、溝はどのような形状でもよく、要するに折れ曲がりやすくなっていればよいので、エッチング処理をせずに、機械加工等で溝を形成することも可能である。溝加工は折れ曲がりやすくするためであり、巻き付けが可能であれば、溝は設けなくてもよい。
【００１７】
本実施例のように製造した巻線機器の磁気コアの磁気特性を調べた。
図６（ａ）に試験結果を示す。同図の本実施例の比較対象とした「Ａ．サンプル」は、前記従来技術の（２）で説明したように熱処理後のアモルファス合金から構成される磁性薄板をエッチング処理して積層し、各コアを分離切断したものであり、磁気コアの断面形状は０．５×０．５ｍｍｍ、長さは２０ｍｍである。
また、同図の「Ｂ．本発明品（スリット）」は、前記図４（ａ）に示したようにスリットを設けた磁性薄板を巻心材に巻き付けた磁気コアの磁気特性である。磁性薄板としては、前記Ｃｏ−Ｆｅ−Ｎｉ，Ｂ−Ｓｉのアモルファス合金を用い、磁性薄板には図４（ｂ）に示したようにスリット１１が設けられている（図６（ｂ）（イ）に示す磁性薄板の断面図参照）。
この場合の磁性薄板の幅Ａは１９．５ｍｍ、巻き長さＢは２５ｍｍ、スリット１１の間隔ｄは０．２ｍｍ、スリット１１の長さＬは１．４ｍｍ、幅δは０．０５ｍｍ、接続部１０ｂの接続長Ｄは０．１ｍｍである。
【００１８】
「Ｃ．本発明品（溝）」は、磁性薄板として上記と同じアモルファス合金を用い、上記と同じ形状の磁性薄板に、前記した溝（磁性薄板を貫通しない溝）を設け、巻心材に巻き付けた磁気コアの磁気特性である（図６（ｂ）（ロ）に示す磁性薄板断面図参照）。
上記溝の間隔ｄはスリットの場合と同様０．２ｍｍであり、溝の幅δは０．０５ｍｍ、であり、磁性薄板の全幅に渡って溝が設けられている。この場合の溝の深さは、磁性薄板ｔの半分程度である。
さらに、同図の「Ｄ．本発明品（ムク）」は、磁性薄板として上記と同じアモルファス合金を用い、上記と同じ形状の磁性薄板にスリットや溝を設けずに、巻心材に巻き付けた磁気コアの磁気特性を示す図である（図６（ｂ）（ハ）に示す磁性薄板断面図参照）。
なお、上記Ｂ，Ｃ，Ｄの磁性薄板には前記図２に示したように耐熱性貼着テープは貼り付けていない。
図６に示す各試験結果は、上記「Ａ．サンプル」のＱ値を１００として、Ｂ，Ｃ，ＤのＱ値をパーセントで示したものであり、測定周波数は４０ｋＨｚである。
同図に示すように「Ｂ．本発明品（スリット）」、「Ｃ．本発明品（溝）」では、「Ａ．サンプル品」の磁気特性の９０％以上の特性を得られ、実用上、支障なく使用できることが確認できた。
なお、「Ｄ．本発明品（ムク）」の磁気特性は「Ｂ．本発明品（スリット）」、「Ｃ．本発明品（溝）」の磁気特性より若干良い。しかし、前記したようにアモルファス合金は硬度が大きいとともに脆く、スリットのないアモルファス合金の磁性薄板を巻心材に巻き付ける作業は困難である。
したがって、前記したように、磁性薄板に前記したスリットあるいは溝等の折曲部を設けて、巻心材に巻き付けた方が作業が容易であり、好ましい製造方法と言える。
【図面の簡単な説明】
【００１９】
【図１】本発明の実施例の巻線機器の構成を示す図である。
【図２】本発明の実施例の磁性薄板を示す図である。
【図３】磁性薄板を巻心材に巻き付けた状態を示す図である。
【図４】磁気薄板と巻心材の寸法例と、スリット部分の拡大図である。
【図５】本発明で使用可能なアモルファス合金の組成例を示す図である。
【図６】従来の磁気コアと本発明の磁気コアの特性試験の結果を示す図である。
【図７】従来の磁気コアに巻線を巻回したアンテナの一例を示す図である。
【図８】従来の磁気コアの製造方法（１）を説明する図である。
【図９】従来の磁気コアの製造方法（２）を説明する図である。
【符号の説明】
【００２０】
１    磁気コア
２    巻線
３    巻心材
１０  磁性薄板
１１  スリット
１２  耐熱性貼着テープ
【図１】
2005039143.tif 000003
【図２】
2005039143.tif 000004
【図３】
2005039143.tif 000005
【図４】
2005039143.tif 000006
【図５】
2005039143.tif 000007
【図６】
2005039143.tif 000008
【図７】
2005039143.tif 000009
【図８】
2005039143.tif 000010
【図９】
2005039143.tif 000011